Patent ES-2692776-T3 (ES)
Title: Procedimiento para el tratamiento por impregnación de textiles arquitectónicos con una composición de silicona reticulable en elastómeros
Inventor: MARTIN GÉRALDINE
IPC: D06N3/12
Filed: 2003-07-22
Granted: 2018-12-05
Abstract: Procedimiento de realización de una membrana de silicona arquitectónica de un peso comprendido entre 400 y 1.500 g/m2; por impregnación de un textil arquitectónico con al menos una silicona, que comprende las siguientes etapas esenciales: -Ii >= número entero positivoaplicación en un textil arquitectónico de una composición de silicona líquida reticulable en elastómeros, que comprende: (a) al menos un poliorganosiloxano (POS) que presenta, por molécula, al menos dos grupos alquenilo, preferentemente C2-C6 unidos a silicio; (b) al menos un poliorganosiloxano que presenta, por molécula, al menos tres átomos de hidrógeno unidos a silicio; (c) una cantidad catalíticamente eficaz de al menos un catalizador, preferentemente compuesto por al menos un metal perteneciente al grupo del platino; (d) opcionalmente al menos un promotor de adherencia; (e) opcionalmente una carga mineral; (f) opcionalmente al menos un inhibidor de reticulación; (g) opcionalmente al menos una resina de poliorganosiloxano; (h) y opcionalmente aditivos funcionales para conferir propiedades específicas; -IIi >= número entero positivoreticulación de la composición de silicona; -IIIopcionalmente, al menos otra secuencia operativa que comprende las etapas Ii >= 2 y IIi 2 >= 2 (siendo i un entero positivo) que cumple con la misma definición que se dio anteriormente para las etapas Ii y IIi; caracterizado por que → la etapa Ii >= 1 es una etapa de impregnación en el centro del textil arquitectónico con una composición de silicona líquida: - que presenta: * antes de la reticulación, una viscosidad dinámica comprendida entre 1.000 y 7.000 mPa.s, a 25 ºC, y más preferentemente comprendida entre 2.000 y 5.000 mPa.s a 25 ºC antes de la reticulación * y después de la reticulación completa por una curación en un horno ventilado durante 30 minutos a 150 ºC, al menos una de las siguientes propiedades mecánicas: - una dureza Shore A al menos igual a 2, preferentemente comprendida entre 5 y 65; - una resistencia a la tracción de al menos igual a 0,5 N.mm-1, preferentemente al menos igual a 1,0 N.mm-1 y más preferentemente al menos igual a 2 N.mm-1; - una elongación en caso de ruptura al menos igual a 50 %, preferentemente al menos igual a 100 % y más preferentemente al menos igual a 200 % - y es, además, fluida y se obtiene no habiendo recurrido ni a una dilución, ni a una solubilización, ni a una emulsificación, → la membrana de silicona arquitectónica así obtenida tiene un ascenso capilar de menos de 20 mm, preferentemente de menos de 10 mm y más preferentemente aún igual a 0, el ascenso capilar se mide de acuerdo con un ensayo T llevado a cabo como sigue: - se corta una tira de 2 x 20 cm del material compuesto de material de fibra silicona, - se prepara un recipiente que contiene una tinta de color (por ejemplo, tinta para una pluma estilográfica), - se suspende verticalmente la tira de material fibroso cortado encima del recipiente de tinta con el fin de enjuagar la tira en la tinta, - se define el nivel 0 como la línea de menisco de la tinta en la tira, - la tira del material compuesto se deja en su lugar hasta que el frente del ascenso de la tinta se equilibra, - se mide la altura (A) en milímetros, que corresponde a la diferencia entre el nivel 0 y el nivel de ascenso máximo de la tinta a lo largo de la tira, el ascenso capilar se define por la distancia A.